【００１４】 

 重合体（α）の融点は、好ましくは、１８０〜３５０℃、より好ましくは２００〜３２ ０℃、特に好ましくは２２０〜３００℃である。 

 融点がこの範囲にある重合体（α）を⽤いた成形材料は、良好な成形性を有する。また 、この成形材料を⽤いることで、耐熱性に優れる成形体が得られ易くなる。 

【００１５】 

 重合体（α）としては、本発明の成形材料を効率よく製造し得ることから、シンジオタ クチック⽴体規則性を有するジシクロペンタジエン開環重合体⽔素化物（以下、「重合体 （α１）」ということがある。）が好ましい。 

【００１６】 

10 

 重合体（α１）の⽴体規則性の程度は特に限定されないが、得られる成形材料が、耐熱 性に優れる成形体の成形材料としてより適することから、重合体（α１）は⽴体規則性の 程度がより⾼いものが好ましい。 

 具体的には、ジシクロペンタジエンを開環重合して、次いで⽔素化して得られる繰り返 し単位についてのラセモ・ダイアッドの割合が、５１％以上であることが好ましく、６０ ％以上であることがより好ましく、７０％以上であることが特に好ましい。  ラセモ・ダイアッドの割合が⾼いものほど、すなわち、シンジオタクチック⽴体規則性 の⾼いものほど、⾼い融点を有するジシクロペンタジエン開環重合体⽔素化物となる。  ラセモ・ダイアッドの割合は、 １３ Ｃ−ＮＭＲスペクトル分析で測定し、定量すること ができる。具体的には、オルトジクロロベンゼン−ｄ４を溶媒として、１５０℃でｉｎｖ ｅｒｓｅ−ｇａｔｅｄ ｄｅｃｏｕｐｌｉｎｇ法を適⽤して １３ Ｃ−ＮＭＲ測定を⾏い、 オルトジクロロベンゼン−ｄ４の１２７．５ｐｐｍのピークを基準シフトとして、メソ・ ダイアッド由来の４３．３５ｐｐｍのシグナルと、ラセモ・ダイアッド由来の４３．４３ ｐｐｍのシグナルの強度⽐からラセモ・ダイアッドの割合を決定することができる。 

【００１７】 

20 

 重合体（α１）は、ジシクロペンタジエンを主たる単量体として開環重合を⾏い、得ら れる開環重合体中に存在する炭素−炭素⼆重結合の少なくとも⼀部を⽔素化することによ り得ることができる。 

【００１８】 

 ジシクロペンタジエンには、エンド体及びエキソ体の⽴体異性体が存在するが、本発明 においては、そのどちらも単量体として⽤いることができる。また、⼀⽅の異性体のみを 単独で⽤いてもよいし、エンド体及びエキソ体が任意の割合で存在する異性体混合物を⽤ いてもよい。本発明においては、得られる成形材料が、耐熱性に優れる成形体の成形材料 としてより適することから、⼀⽅の⽴体異性体の割合を⾼くすることが好ましい。例えば 、エンド体⼜はエキソ体の割合が、好ましくは８０％以上、より好ましくは９０％以上、 さらに好ましくは９５％以上である。なお、合成が容易であることから、エンド体の割合 が⾼いことが好ましい。 

【００１９】 

 重合体（α１）を合成する際、単量体として、ジシクロペンタジエンのみを⽤いてもよ いし、ジシクロペンタジエンと共重合可能な他の単量体を⽤いてもよい。他の単量体とし ては、ジシクロペンタジエン以外のノルボルネン類や、環状オレフィン類、ジエン類等が 挙げられる。 

40 

 他の単量体を⽤いる場合、その使⽤量は、単量体全量中、好ましくは１０重量％以下、 より好ましくは５重量％以下である。 

【００２０】 

 重合体（α１）を合成する際に⽤いる開環重合触媒は、ジシクロペンタジエンを開環重 合させ、シンジオタクチック⽴体規則性を有する開環重合体が得られるものであれば、特 に限定されない。好ましい開環重合触媒としては、下記式（１）で⽰される⾦属化合物を 含有するものが挙げられる。 

【００２１】 

50 

